Patent PL-414274-A1 (PL)
Inventor: MYSZKOWSKI DANIEL
IPC: B32B27/18
Filed: 2015-10-05
Abstract: Przedmiotem zgłoszenia jest kompozycja polimerowa, zwłaszcza do produkcji folii pięciowarstwowej, sposób wytwarzania, skład kompozycji polimerowej do produkcji folii pięciowarstwowej oraz zespół do nawijania folii pięciowarstwowej. Folia ta, ze względu na swoje właściwości może być przeznaczona do przetwarzania na worki zbiorcze lub jednostkowe, do zastosowań przemysłowych, pakowania materiałów sypkich i granulowanych, urządzeń elektronicznych, odzieży, artykułów budowlanych, kosmetycznych, higienicznych, pieczywa, mięsa, warzyw, owoców lub jakichkolwiek innych produktów pakowanych ręcznie, z wykorzystaniem automatów zgrzewających lub wysokowydajnych linii pakujących. Kompozyt charakteryzuje się tym, że obie warstwy zewnętrzne A i E posiadają jednakową grubość, równą w przybliżeniu 15% całkowitej grubości folii, warstwa środkowa C posiada grubość w przybliżeniu równą 50% całkowitej grubości folii i jest rozdzielona od warstw zewnętrznych A i E, warstwami B i D o jednakowej grubości równej w przybliżeniu 10% grubości całej folii każda, przy czym warstwy A i E wytworzone są z mieszaniny polietylenu metalocenowego w ilości (50 - 90)%, korzystnie 77,5% o współczynniku płynięcia 0,5 i gęstości 0,920 g/cm3, polietylenu małej gęstości w ilości (10 do 40)%, korzystnie 15,0% o współczynniku płynięcia 2,0 i gęstości 0,925 g/cm3, dodatku poślizgowego w ilości 5,5%, dodatku antystatycznego w ilości 1,5% i dodatku wspomagającego wytłaczanie w ilości 0,5%, poza tym warstwy B i D wytworzone są z polietylenu liniowego na bazie heksanu o współczynniku płynięcia 1,0 i gęstości 0,936 g/cm3, natomiast warstwę C stanowi mieszanina materiałów w postaci polietylenu małej gęstości o współczynniku płynięcia od 0,2 do 0,4 i gęstości od 0,920 do 0,924 g/cm3 w ilości (50 - 70)% korzystnie 55% oraz materiału wtórnego o współczynniku płynięcia od 0,4 do 0,6 i gęstości od 0,923 do 0,926 g/cm3 w ilości (30 - 50)%, korzystnie 45%. Sposób wytwarzania kompozytu charakteryzuje się tym, że posiada trzy filtry o różnej gęstości, po czym następuje formowanie rękawa folii w głowicy, korzystnie o średnicy ustnika 180 mm, rozdmuchiwanie i chłodzenie poniżej temperatury mięknienia materiału polimerowego, następnie formowanie cienkościennej rury do oczekiwanego wymiaru za pomocą strumieni powietrza zarówno na zewnątrz, jak i wewnątrz rękawa, korzystnie poprzez system IBC, po czym składanie folii do postaci podwójnie złożonej wstęgi za pomocą kosza składającego, odbieranie spłaszczonej folii za pomocą kalandra odciągu górnego (urządzenia odbierającego), prowadzenie folii przez system rolek, nawijanie za pomocą stacji nawijania na papierowe tuleje. Zespół do nawijania folii charakteryzuje się tym, że elementem jonizującym są usytuowane w strefie przemieszczania się folii (5), z obu stron taśmy folii, co najmniej dwie listwy antystatyczne impulsowe (1 i 2), osadzone na konstrukcji stacji na siłownikach (3), korzystnie pneumatycznych, w odległości od siebie (3 - 7) mm, korzystnie 5 mm, przy czym igły dejonizujące, osadzone na listwach w odległości od siebie w granicach (20 - 40) mm, mają swe krańce w odległości od folii (5) w granicach 20 mm.